(57)【要約】【課題】  高い触媒活性を有するとともに、少量の貴金属でも高い活性を有する水性ガスシフト反応用の触媒を提供する。【解決手段】  鉄と、マンガン、コバルト、チタン、ニッケル及び亜鉛の中から選ばれる１種または２種以上の元素との酸化物の固溶体に、Ａｕ，Ａｇ，Ｃｕ，Ｐｔ，Ｆｅ，Ｐｄ，Ｎｉ，Ｉｒ，Ｒｈ，Ｃｏ，Ｏｓ，Ｒｕの中から選ばれる１種または２種以上の活性金属元素が存在する水性ガスシフト反応用の触媒は、アルカリ性溶液と、鉄及びマンガン、コバルト、チタン、ニッケル及び亜鉛、活性金属元素を含む溶液とを混合、熟成して得られる粒子を濾別、水洗した後、焼成して得ることができる。【選択図】  なし【特許請求の範囲】
【請求項１】
少なくとも鉄、ｍ及び活性金属元素ｎからなる触媒で、鉄及びｍが酸化物固溶体をなしており、ｍはＭｎ，Ｃｏ，Ｔｉ，Ｎｉ，Ｚｎの中から選ばれる１種または２種以上の元素であり、活性金属元素ｎはＡｕ，Ａｇ，Ｃｕ，Ｐｔ，Ｆｅ，Ｐｄ，Ｎｉ，Ｉｒ，Ｒｈ，Ｃｏ，Ｏｓ，Ｒｕの中から選ばれる１種または２種以上の活性金属元素であることを特徴とする水性ガスシフト反応用の触媒。
【請求項２】
前記請求項１記載の触媒中のｍ元素の含有量が、触媒中の元素の比で０．０１〜２０ｍｏｌ％であることを特徴とする水性ガスシフト反応用の触媒。
【請求項３】
前記請求項１又は２記載の触媒を構成する活性金属元素ｎの存在量が０．００１〜２ｍｏｌ％であることを特徴とする水性ガスシフト反応用の触媒。
【請求項４】
請求項１乃至３のいずれかに記載の触媒において、アルミニウム、ジルコニウム、珪素、マグネシウム、カルシウム、ストロンチウム、バリウム、チタン、亜鉛、ランタン及びネオジウムの中から選ばれる１種または２種以上の異種金属元素の酸化物を、触媒に対して１〜９００重量％含有させたことを特徴とする水性ガスシフト反応用の触媒。
【請求項５】
請求項１乃至３のいずれかに記載の触媒において、アルミニウム、ジルコニウム、珪素、マグネシウム、カルシウム、ストロンチウム、バリウム、チタン、亜鉛、ランタン及びネオジウムの中から選ばれる１種又は２種以上の異種金属元素の酸化物を、触媒に対して１〜９００重量％含有し、さらに、活性金属元素を０．０００１〜２ｍｏｌ％担持させたことを特徴とする水性ガスシフト反応用の触媒。
【請求項６】
サポート材に、前記請求項１乃至５のいずれかに記載の触媒を存在させたことを特徴とする水性ガスシフト反応用の触媒体。
【請求項７】
サポート材に、前記請求項１乃至５のいずれかに記載の触媒を存在させ、更に、活性金属元素を０．０００１〜２ｍｏｌ％担持させたことを特徴とする水性ガスシフト反応用の触媒体。
【請求項８】
アルカリ性溶液と、鉄、ｍ及びｎを含む溶液とを混合、熟成して得られる粒子を濾別、水洗した後、焼成することを特徴とする前記請求項１記載の水性ガスシフト反応用の触媒の製造方法。
【請求項９】
アルカリ性溶液と、鉄、ｍ及びｎを含む溶液とを混合、熟成して得られる粒子を濾別、水洗した後、活性金属元素ｎを担持させ、焼成することを特徴とする前記請求項１記載の水性ガスシフト反応用の触媒の製造方法。
【請求項１０】
サポート材の表面にセラミックスを含むスラリーを塗布して焼成した後、請求項１乃至５のいずれかに記載の触媒を担持し、更に、活性金属元素を担持させることを特徴とする前記請求項６又は７記載の水性ガスシフト反応用の触媒体の製造方法。
【発明の詳細な説明】
【技術分野】
【０００１】
本発明は、水性ガスシフト反応に好適に用いることができる触媒及びその製造方法に関するものである。
【背景技術】
【０００２】
水性ガスシフト反応（ＣＯ＋Ｈ２Ｏ→ＣＯ２＋Ｈ２）は、コークスや天然ガスなどの炭化水素及び水蒸気から得られる水性ガスに含まれるＣＯとＨ２Ｏの比率を変える、あるいはＨ２の製造等のため、化学工業プロセスにおいて利用されている大変重要な反応である。
【０００３】
また、近年注目を浴びている燃料電池の燃料となる水素を、都市ガス等を改質して得る場合、副生したＣＯが燃料電池電極を被毒して発電効率が低下するため、この副生したＣＯを低減させる反応としてより高活性な水性ガスシフト反応に注目が集まっている。こうした水性ガスシフト反応の触媒は、一般に、１５０〜２３０℃程度の低温においては銅−亜鉛系や白金／アルミナ系が、３５０〜４５０℃程度の高温においては鉄−クロム系が使用される。
【０００４】
しかし、銅−亜鉛系触媒は、酸化やシンタリングによって短時間で失活してしまう問題点がある。またビーズ形状の場合には爆裂することもあり、使用に際して細心を払わなくてはならない。白金／アルミナ系触媒の耐熱性は高いが、高い活性を発現させるためには白金の担持量を多くする必要があるため触媒自体が非常に高価になってしまう問題点がある。さらには稀少な元素を大量に使用することによって枯渇問題やさらなる値段の高騰などの問題が懸念される。
【０００５】
また、鉄−クロム系触媒の耐熱性は高いが反応温度が高温であるため、平衡ガス組成のＣＯ濃度がある一定基準より下がらないという問題点がある。また、これらの触媒を成形した触媒体は、高温で焼結させられないために、圧縮成型されることが多いが、この方法では摩擦や衝撃によって表面から徐々に粉体が脱落する粉化現象が起こりやすく、その粉による触媒反応管の閉塞や反応場圧の上昇が起こりやすくなってしまう。
【０００６】
上記問題点を克服した、大量の貴金属を使用しない高活性な触媒が得られれば、一定条件下の化学工業プロセスのみならず、特に変動条件下における種々の利用が期待され、燃料電池に使用される燃料の改質、即ち、電極触媒の触媒毒となるＣＯを燃料電池に有用な燃料の水素に転化させる利用が期待される。
【０００７】
また、通常触媒を使用するときは成型体として使用するので何らかの方法で成型体を作成する必要があり、触媒粉体を型に詰め、圧力をかける方法が広く用いられている。
【０００８】
鉄系触媒について記された特許文献を以下に示す。
【特許文献１】特開平７−２８９９００号公報
【特許文献２】特開平９−５７１０４号公報
【特許文献３】特開２００４−１６０４３３号公報
【発明の開示】
【発明が解決しようとする課題】
【０００９】
少量の貴金属でも高い活性を有する触媒は、現在最も要求されているところであるが、この要求を満たすような水性ガスシフト反応用の触媒は未だ提供されていない。
【００１０】
即ち、前記特許文献１〜３記載の技術は、活性金属成分を担持していない為、低温では活性が高いとは言い難いものである。また、前記特許文献１〜２記載の技術は、鉄と他の金属が固溶体を成していないので、より低活性である。よって水性ガスシフト反応に用いる触媒として優れた特性を有するとは言い難いものである。
【００１１】
本発明は、上記した特許文献１〜３に記載された従来技術の現状に鑑みてなされたものであり、水性ガスシフト反応において、より活性の高い触媒及びその成型体を提供することを技術的課題とする。
【課題を解決するための手段】
【００１２】
本発明者らは、この点について鋭意検討を重ねたところ、特定の酸化物を使用し、成型体を作成することにより前記課題を解消できるとの知見を得て発明を完成するに至った。
【００１３】
前記技術的課題は、次の通りの本発明によって達成できる。
【００１４】
即ち、本発明は、少なくとも鉄、ｍ及び活性金属元素ｎからなる触媒で、鉄及びｍが酸化物固溶体をなしており、ｍはＭｎ，Ｃｏ，Ｔｉ，Ｎｉ，Ｚｎの中から選ばれる１種または２種以上の元素であり、活性金属元素ｎはＡｕ，Ａｇ，Ｃｕ，Ｐｔ，Ｆｅ，Ｐｄ，Ｎｉ，Ｉｒ，Ｒｈ，Ｃｏ，Ｏｓ，Ｒｕの中から選ばれる１種または２種以上の活性金属元素である水性ガスシフト反応用の触媒である（本発明１）。
【００１５】
また、本発明は、本発明１の触媒中のｍ元素の含有量が、触媒中の元素の比で０．０１〜２０ｍｏｌ％であることを特徴とする水性ガスシフト反応用の触媒である（本発明２）。
【００１６】
また、本発明は、本発明１又は２の触媒を構成する活性金属元素の存在量が０．００１〜２ｍｏｌ％であることを特徴とする水性ガスシフト反応用の触媒である（本発明３）。
【００１７】
また、本発明は、本発明１乃至３のいずれかに記載の触媒において、アルミニウム、ジルコニウム、珪素、マグネシウム、カルシウム、ストロンチウム、バリウム、チタン、亜鉛、ランタン及びネオジウムの中から選ばれる１種または２種以上の異種金属元素の酸化物を、触媒に対して１〜９００重量％含有させたことを特徴とする水性ガスシフト反応用の触媒である（本発明４）。
【００１８】
また、本発明は、本発明１乃至３のいずれかに記載の触媒において、アルミニウム、ジルコニウム、珪素、マグネシウム、カルシウム、ストロンチウム、バリウム、チタン、亜鉛、ランタン及びネオジウムの中から選ばれる１種又は２種以上の異種金属元素の酸化物を、触媒に対して１〜９００重量％含有し、さらに、活性金属元素を０．０００１〜２ｍｏｌ％担持させたことを特徴とする水性ガスシフト反応用の触媒である（本発明５）。
【００１９】
また、本発明は、サポート材に、本発明１乃至５のいずれかに記載の触媒を存在させたことを特徴とする水性ガスシフト反応用の触媒体である（本発明６）。
【００２０】
また、本発明は、サポート材に、本発明１乃至５のいずれかに記載の触媒を存在させ、更に、活性金属元素を０．０００１〜２ｍｏｌ％担持させたことを特徴とする水性ガスシフト反応用の触媒体である（本発明７）。
【００２１】
また、本発明は、アルカリ性溶液と、鉄、ｍ及びｎを含む溶液とを混合、熟成して得られる粒子を濾別、水洗した後、焼成することを特徴とする本発明１記載の水性ガスシフト反応用の触媒の製造方法である（本発明８）。
【００２２】
また、本発明は、アルカリ性溶液と、鉄、ｍ及びｎを含む溶液とを混合、熟成して得られる粒子を濾別、水洗した後、活性金属元素ｎを担持させ、焼成することを特徴とする前記請求項１記載の水性ガスシフト反応用の触媒の製造方法である（本発明９）。
【００２３】
また、本発明は、サポート材の表面にセラミックスを含むスラリーを塗布して焼成した後、請求項１乃至５のいずれかに記載の触媒を担持し、更に、活性金属元素を担持させることを特徴とする本発明６又は７記載の水性ガスシフト反応用の触媒体の製造方法である（本発明１０）。
【発明の効果】
【００２４】
本発明に係る触媒は、少なくとも鉄及びｍを含む酸化物固溶体を形成し、且つ、活性金属元素ｎを担持することで、水性ガスシフト反応をより効率よく行えるという優れた効果を奏する。
【００２５】
また、本発明４又は５に係るアルミニウム酸化物などを含有させた触媒は、水性ガスシフト反応時の粒子成長を抑制することができるので、より効率よく水性ガスシフト反応を行うことができる。
【００２６】
また、本発明６又は７に係るサポート材に触媒を存在させた場合には、触媒のほぼ全量が水性ガスシフト反応に寄与することができるので、触媒の機能を十分に発揮することができる。
【発明を実施するための最良の形態】
【００２７】
本発明の構成をより詳しく説明すれば次の通りである。
【００２８】
本発明に係る触媒は、鉄と、Ｍｎ，Ｃｏ，Ｔｉ，Ｎｉ，Ｚｎの中から選ばれる１種または２種以上の元素（以下、「ｍ」という。）とを必須成分とした固溶体酸化物に、Ａｕ，Ａｇ，Ｃｕ，Ｐｔ，Ｆｅ，Ｐｄ，Ｎｉ，Ｉｒ，Ｒｈ，Ｃｏ，Ｏｓ，Ｒｕの中から選ばれる１種または２種以上の活性金属元素ｎが存在する触媒からなる。
【００２９】
本発明に係る触媒は、鉄及びｍを含む固溶体酸化物からなる担体に、活性金属元素ｎを担持させた触媒からなる水性ガスシフト反応用の触媒である。担体が固溶体を形成しなければ水性ガスシフト反応用の触媒として機能が十分ではない。
【００３０】
一般に、鉄とクロムの固溶体は高温水性ガスシフト用触媒として古くから用いられており、鉄とクロムが固溶体を成すことで酸素の貯蔵放出能が向上し、効率よく触媒反応が達成されるものであるが、水性ガスシフト反応において、その作用機構については充分解明されていない。本発明では、触媒として鉄及びｍからなる酸化物固溶体とすることで、酸素の貯蔵放出能が向上し効率よく水性ガスシフト反応が行えると推察される。また、鉄及びｍからなる酸化物固溶体とすることで、鉄酸化物単独の場合よりも高い比表面積をもつ担体を得ることができる。
【００３１】
本発明に係る触媒の結晶構造はスピネル型であることが好ましく、Ｆｅ３Ｏ４に基づくマグネタイト、γ−Ｆｅ２Ｏ３に基づくマグヘマイト、又は両者の混合体からなることが好ましい。
【００３２】
本発明に係る触媒の鉄元素のうち、価数が２価であるものの割合は、０〜４０ｍｏｌ％の範囲内であることが好ましい。
【００３３】
なお、比表面積が増大すると担持した金属が高分散し、活性点が増加しやすくなり、活性が向上しやすくなることは知られており、酸素の貯蔵放出能の向上は、酸素原子の移動によって達成されるとされる水性ガスシフト反応活性の向上の要因となり得ると推察される。
【００３４】
本発明１〜３の触媒を構成するｍの含有量は、触媒中の元素の比で０．０１〜２０ｍｏｌ％の範囲内であることが好ましい。ｍが前記範囲外の場合には、本発明の目的とする効果が得られない。より好ましくは０．５〜１０ｍｏｌ％の範囲内である。
【００３５】
本発明に係る触媒の活性金属元素は、前記触媒の表面に担持させる形態又は、触媒中に含有させる形態のいずれの形態でもよく、好ましくは、触媒の表面に担持させる形態である。活性金属元素の存在量は、触媒中の元素の比で０．００１〜５．０ｍｏｌ％が好ましく、より好ましくは０．０１〜１．５ｍｏｌ％である。活性金属元素の存在量が前記範囲外の場合には、十分な活性を得ることができない。
【００３６】
本発明１〜３に係る触媒のＢＥＴ比表面積は３０ｍ２／ｇ以上が好ましく、より好ましくは５０ｍ２／ｇ以上である。上限は３００ｍ２／ｇ程度である。
【００３７】
本発明１〜３に係る触媒のＣＯ転化率は、後述する評価法において、３０％以上が好ましく、より好ましくは５０％以上である。
【００３８】
本発明４に係る触媒は、前記本発明１乃至３の触媒に、アルミニウム、ジルコニウム、珪素、マグネシウム、カルシウム、ストロンチウム、バリウム、チタン、亜鉛、ランタン及びネオジウムの中から選ばれる１種または２種以上の異種金属元素から成る酸化物（以下、「異種金属元素の酸化物」という。）を含有するものである。異種金属元素の酸化物が存在することによって、これらが障壁となり、水性ガスシフト反応時に本発明１乃至３の触媒を構成する粒子の成長を抑制し、触媒活性を高く保持することができる。
【００３９】
本発明４に係る触媒において、異種金属元素の酸化物の含有量は、本発明１〜３の触媒に対して、１〜９００重量％含有することが好ましい。異種金属元素の酸化物の含有量が１重量％未満の場合には、障壁としての効果が得られず、９００重量％を越える場合には、本発明１乃至３の触媒成分が少なくなるので、活性が低下してしまうため好ましくない。より好ましくは２０〜８００重量％である。
【００４０】
本発明４に係る触媒のＢＥＴ比表面積は、前記本発明１〜３に係る触媒と同程度である。
【００４１】
本発明４に係る触媒のＣＯ転化率は、後述する評価法において、４０％以上が好ましく、より好ましくは６０％以上である。
【００４２】
本発明５に係る触媒は、前記本発明４に係る触媒に対して、更に、Ａｕ，Ａｇ，Ｃｕ，Ｐｔ，Ｆｅ，Ｐｄ，Ｎｉ，Ｉｒ，Ｒｈ，Ｃｏ，Ｏｓ，Ｒｕの中から選ばれる１種または２種以上の活性金属元素を触媒に対し０．０００１〜２ｍｏｌ％担持させた触媒であり、担持量はより好ましくは、０．０１〜１ｍｏｌ％である。なお、触媒中の活性金属元素の全含有量は０．１〜１．５ｍｏｌ％が好ましい。
【００４３】
本発明５に係る触媒のＣＯ転化率は、後述する評価法において、４０％以上が好ましく、より好ましくは６０％以上である。
【００４４】
本発明１乃至５に係る触媒は、使用する各用途に合わせて成形しても良い。形状やサイズは特に限定しないが、例えば、球状、円柱状、管状や、ハニカム体への塗布などでもよい。通常、球状や円柱状、管状の形状を持つ触媒体の場合のサイズは０．１〜３０ｍｍ程度が好適である。条件によっては有機物や無機物などの各種バインダーを添加することで成形体の強度や細孔分布密度を調整しても良い。
【００４５】
本発明６に係る触媒体は、サポート材に本発明１乃至５に係るいずれかの触媒を付着・被覆したものである。
【００４６】
本発明におけるサポート材としては、鉄板、ＳＵＳ管、ムライト、アルミナ、シリカ、コージェライト等から成る成型体であり、好ましくはシリカ、アルミナ、コージェライト等である。
【００４７】
なお、本発明においては、前記サポート材の表面をケイ素、アルミニウム、ジルコニウム等の酸化物又は水酸化物などであらかじめ被覆してもよい。
【００４８】
サポート材と本発明に係る触媒の線膨張係数の相違は少ないほど理想であり、好ましくは±１％以下、より好ましくは±０．５％以下が良い。
【００４９】
また、前記サポート材に本発明１乃至５の触媒を存在させることによって、触媒の使用量を減らすことができ、より安価な触媒を作成できる。
【００５０】
本発明７に係る触媒体は、サポート材に本発明１乃至５に係るいずれかの触媒を被覆し、且つ、Ａｕ，Ａｇ，Ｃｕ，Ｐｔ，Ｆｅ，Ｐｄ，Ｎｉ，Ｉｒ，Ｒｈ，Ｃｏ，Ｏｓ，Ｒｕの中から選ばれる１種または２種以上の活性金属元素を触媒に対し０．０００１〜５．０重量％担持したものである。より好ましくは、０．０１〜３重量％担持させた触媒である。なお、触媒体中の活性金属元素の全含有量は０．１〜４．０重量％が好ましい。
【００５１】
次に、本発明に係る触媒の製造法について述べる。
【００５２】
まず、本発明１乃至３に係る触媒は、アルカリ性溶液と、鉄及びｍを含む溶液とを混合、熟成した後、濾別、水洗、乾燥し、次いで、２００〜１３００℃の温度範囲で加熱して触媒とする製造方法において、Ａｕ，Ａｇ，Ｃｕ，Ｐｔ，Ｆｅ，Ｐｄ，Ｎｉ，Ｉｒ，Ｒｈ，Ｃｏ，Ｏｓ，Ｒｕから選ばれる１種又は２種以上からなる活性金属元素の溶液を鉄などと同様に添加・混合する方法、又は、加熱後の酸化物固溶体に前記活性金属元素を担持する方法のいずれかによっても得ることができる。
【００５３】
鉄を含む溶液としては、第一硫酸鉄水溶液、第二硫酸鉄水溶液、第一塩化鉄水溶液、第二塩化鉄水溶液、硝酸鉄水溶液等であり、２価又は３価の鉄塩水溶液を用いればよい。また、２価又は３価の鉄塩水溶液を併用してもよく、併用する場合には２価鉄と３価鉄との割合が１０：９０〜９０：１０が好ましい。
【００５４】
熟成時のｐＨは３〜１４が好ましく特に５〜１３が好ましい。
【００５５】
加熱温度は、３００〜８００℃がより好ましい。また、加熱雰囲気は、大気中が好ましい。
【００５６】
鉄及びｍからなる酸化物固溶体は、鉄及びｍを含む水溶液を同時に混合し熟成するので、ここで生成した沈澱粒子は、元素の組成が均一な粒子になり、各元素が高分散し、固溶体を形成しやすくなる。
【００５７】
本発明においては、活性金属元素の水溶液を、鉄及びｍを含む水溶液と同時、又は鉄などの複合化合物がスラリー状態のときに添加するので、活性金属元素が高分散しやすくなり、活性金属元素が高分散することによって活性金属元素の表面積が増加し、触媒活性が向上する。
【００５８】
活性金属元素の種類によってはアルカリ性溶液と活性金属元素の溶液を混合しても活性金属元素が沈殿しにくい元素も存在するため、そのような元素は含浸法によって担持させることが好ましい。
【００５９】
活性金属元素を含浸法によって担持させた場合でも、本発明においては、鉄及びｍが固溶した酸化物であるので、高い触媒活性を有するものである。
【００６０】
本発明４に係る触媒は、前記製造方法で得られた触媒とアルミナなどの異種金属元素の酸化物とを混合して得ることができる。
【００６１】
前記混合は、乾式混合、湿式混合のいずれでもよい。
【００６２】
本発明５に係る触媒は、前記製造方法で得られた触媒とアルミナなどの異種金属元素の酸化物とを混合した後、含浸法などにより活性金属元素を担持させることができる。
【００６３】
触媒は通常、触媒を成形した触媒体として使用されることが多く、その製造方法も多岐にわたる。一般的な触媒体の製法としては触媒粉体を型に詰めて加圧成型する方法、ケーキ状の触媒を押し出し機によって押し出しその後焼成する方法、若しくは触媒粉体をパンに入れ転動させて造粒する方法等が挙げられる。
【００６４】
しかし、実際に触媒を使用する場合、触媒反応に用いられるガスは主に触媒体の表面付近で反応し、触媒体内部にまでは侵入しにくい。よって触媒体内部の触媒成分は触媒反応に十分に寄与することができなくなる。特に、触媒が高価な材料からなる場合、触媒体内部の触媒は無駄になることとなる。
そこで、本発明１０では、セラミックス又はメタル等のサポート材の表面に、前記本発明１〜５のいずれかの触媒を含むスラリーを、必要により、セラミックスを含むスラリーとともに塗布、焼成してコーティングさせることで、サポート材表面に触媒成分の相を形成させ、触媒成分を有効に活用することができる。
【００６５】
本発明においては、サポート材上にアルミナ等のセラミックスをコーティングさせた後に、前記本発明１〜５のいずれかの触媒をコーティングさせる、若しくは、前記本発明１〜５のいずれかの触媒をコーティングさせた後にセラミックスをごく薄くコーティングさせてもよく、さらに多層にコーティングさせてもよい。サポート材上にセラミックスをコーティングさせた後に前記本発明１〜５のいずれかの触媒をコーティングさせることで、サポート材上に触媒をより強固にコーティングさせることができる。
【００６６】
サポート材上に前記本発明１〜５の触媒をコーティングさせた後にごく薄くセラミックスをコーティングする場合は、触媒体同士又は容器などと接触したときの磨耗によって前記触媒が剥離するのを防ぐことができる。この場合、コーティングするセラミックスが多孔質でなければ触媒成分まで反応ガスが届かない。
【００６７】
従来の方法でも本発明１〜５の触媒をコーティングできるが、金属水溶液に浸しているので触媒層を厚くすることが難しく、触媒層の紛化も起こり易い。担体元素と触媒原料との化学反応により別相の生成も起こり予想以上の活性劣化も起こる。また、触媒層にある程度の厚みがないと十分な触媒活性が得られない。しかし、本発明においては触媒を含有するスラリーを塗布することができるため、触媒層を容易に厚くでき、粉化も抑制できる。
【００６８】
次に、本発明に係る触媒を用いた水性ガスシフト反応について述べる。
【００６９】
本発明に係る触媒の存在下で、水及び一酸化炭素を５０℃〜８００℃の温度範囲で反応させることで、水素と二酸化炭素が得られる。触媒の存在割合は水と一酸化炭素を合わせたガス空間速度で１００／ｈ以上が好ましい。
【００７０】
＜作用＞
本発明において、鉄及びｍを含む酸化物固溶体からなる担体に、Ａｕ，Ａｇ，Ｃｕ，Ｐｔ，Ｆｅ，Ｐｄ，Ｎｉ，Ｉｒ，Ｒｈ，Ｃｏ，Ｏｓ，Ｒｕの中から選ばれる１種または２種以上の活性金属元素を存在させた触媒は、より高い活性を示す。
また、本発明においては、鉄にｍを固溶させることによって、ｍが固溶しておらず単独の化合物で存在する触媒に対し、比表面積の増加又は触媒の酸素の貯蔵放出能が向上することによって、高い触媒活性が達成される。
【００７１】
本発明においては、鉄とｍが固溶体を形成し結晶構造がスピネル型であることによって、酸素の貯蔵放出能が向上し、効率よく水性ガスシフト反応が行えると推察される。
【００７２】
なお、比表面積が増大すると担持した活性金属元素が高分散し、活性点が増加しやすくなり、活性が向上しやすくなることは一般的によく知られており、酸素の貯蔵放出能の向上は、酸素原子の移動によって達成されるとされる水性ガスシフト反応において、触媒活性の向上の要因になり得ると推察される。
【００７３】
鉄などの固溶体に活性金属元素を担持させる方法として、活性金属元素の塩を含有する水溶液に乾燥させた鉄などの複合体を浸し、蒸発乾固させる含浸法が一般的であり、本発明においても同様に活性金属元素を含浸法によって担持してもよい。
【００７４】
さらに、上記触媒にアルミナなどを添加することによって、アルミナなどが前記本発明１〜３の触媒の障壁となり、製造時やシフト反応時に本発明１〜３の触媒粒子の成長又は焼結を抑制することができる。
【００７５】
触媒粉体を圧縮成型して触媒体とする方法が一般的であるが、この方法では粉化がおこりやすい。これに対し、安価なサポート材（シリカなどの成型体）の表面に前記本発明１〜５の触媒をコーティングすることによって、触媒の使用量を減らすことができ、より安価な触媒を作成できる。さらに、触媒層を容易に厚くでき、粉化も起こりにくい触媒成型体を得ることができる。
【実施例】
【００７６】
以下、実施例に基づき本発明を詳細に説明する。
【００７７】
触媒を構成する金属元素、ジルコニウム、マンガン、マグネシウム、カルシウム、ストロンチウム、バリウム、チタン、亜鉛、ランタン、ネオジウム、アルミニウム、鉄、Ａｕ，Ａｇ，Ｃｕ，Ｐｔ，Ｐｄ，Ｎｉ，Ｉｒ，Ｒｈ，Ｃｏ，Ｏｓ，Ｒｕの含有量は、該触媒を酸で溶解し、「プラズマ発光分光分析装置  ＳＰＳ４０００（セイコー電子工業（株））」で測定して求めた。
【００７８】
ＢＥＴ比表面積値は、窒素によるＢＥＴ法により測定した。
【００７９】
相の同定は、Ｘ線回折測定で行った。Ｘ線回折装置は「Ｘ線回折装置ＲＩＮＴ−２５００（理学電機（株）製）」（管球：Ｃｕ、管電圧：４０ｋＶ、管電流：３００ｍＡ、ゴニオメーター：広角ゴニオメーター、サンプリング幅：０．０２０°、走査速度：２°／ｍｉｎ、発散スリット：１°、散乱スリット：１°、受光スリット：０．５０ｍｍ）を使用した。
【００８０】
実施例１
第一硫酸鉄、第二硫酸鉄及び二塩化マンガンに純水を加えて５００ｍｌとしてよく撹拌したものを溶液１−１とし、苛性ソーダを水に溶解し５００ｍｌとしたものを溶液１−２とする。なお、第一硫酸鉄と第二硫酸鉄との鉄のモル比は１：２とした。溶液１−２を６０℃に加熱して攪拌しておき、そこに溶液１−１を投入し、８０℃で３時間熟成した。得られた沈殿物を濾過、洗浄し、４００℃で１時間焼成した。これにジニトロジアンミン白金硝酸水溶液を用いて含浸法により白金を担持し、４００℃で１時間焼成した後、２００℃で水素還元を行った。
白金、鉄、マンガンの組成比（モル比）は０．４：９６．６：３であった。
ＸＲＤ測定では、得られた触媒はＦｅ３Ｏ４に帰属され、格子定数のうちａ軸長は８．３５４３Åであって後出する比較例１より増加しており、マンガン化合物に起因するピークもみられないことから、マンガンが固溶していることが確認された。
【００８１】
実施例２
二塩化マンガンの変わりに二塩化コバルトを使用して実施例１と同様に合成した。白金、鉄、コバルトの組成比（モル比）は０．４：９６．６：３であった。
ＸＲＤ測定によって求めた触媒の格子定数のうちａ軸長は、８．３４８６Åであって後出する比較例１より減少しており、コバルト化合物に起因するピークもみられないことから、コバルトが固溶していることが確認された。
【００８２】
実施例３
二塩化マンガンの変わりに四塩化チタンを使用して実施例１と同様に合成した。白金、鉄、チタンの組成比（モル比）は０．４：９６．６：３であった。
ＸＲＤ測定によって求めた触媒の格子定数のうちａ軸長は、８．３４２２Åであって後出する比較例１より減少しており、チタン化合物に起因するピークもみられないことから、チタンが固溶していることが確認された。
【００８３】
実施例４
二塩化マンガンの変わりに二塩化ニッケルを使用して実施例１と同様に合成した。白金、鉄、ニッケルの組成比（モル比）は０．４：９６．６：３であった。
ＸＲＤ測定によって求めた触媒の格子定数のうちａ軸長は、８．３４３４Åであって後出する比較例１より減少しており、ニッケル化合物に起因するピークもみられないことから、ニッケルが固溶していることが確認された。
【００８４】
実施例５
二塩化マンガンの変わりに二塩化亜鉛を使用して実施例１と同様に合成した。白金、鉄、亜鉛の組成比（モル比）は０．４：９６．６：３であった。
ＸＲＤ測定によって求めた触媒の格子定数のうちａ軸長は、８．３４９１Åであって後出する比較例１より減少しており、亜鉛化合物に起因するピークもみられないことから、亜鉛が固溶していることが確認された。
【００８５】
実施例６
二塩化マンガンの変わりに四塩化チタンを、ジニトロジアンミン白金の変わりに硝酸ロジウムを使用して実施例１と同様に合成した。ロジウム、鉄、チタンのｍｏｌ％は０．４：９６．６：３であった。
【００８６】
実施例７
二塩化マンガンの変わりに四塩化チタンを、ジニトロジアンミン白金の変わりに硝酸パラジウムを使用して実施例１と同様に合成した。パラジウム、鉄、チタンの組成比（モル比）は０．４：９６．６：３であった。
【００８７】
実施例８
二塩化マンガンの変わりに四塩化チタンを、ジニトロジアンミン白金の変わりに硝酸ルテニウムを使用して実施例１と同様に合成した。ルテニウム、鉄、チタンの組成比（モル比）は０．４：９６．６：３であった。
【００８８】
実施例９
二塩化マンガンの変わりに四塩化チタンを使用して実施例１と同様に合成した。白金、鉄、チタンの組成比（モル比）は０．２：９６．８：３であった。
【００８９】
実施例１０
二塩化マンガンの変わりに四塩化チタンを使用して実施例１と同様に合成した。白金、鉄、チタンの組成比（モル比）は０．６：９６．４：３であった。
【００９０】
実施例１１
第一硫酸鉄、第二硫酸鉄及び二塩化マンガンに加えて四塩化チタンを使用して実施例１と同様に合成した。白金、鉄、マンガン、チタンの組成比（モル比）は０．４：９６．６：１：２であった。
【００９１】
実施例１２
第一硫酸鉄、第二硫酸鉄、二塩化コバルト及び四塩化チタンを使用して実施例１と同様に合成した。白金、鉄、コバルト、チタンの組成比（モル比）は０．４：９６．６：１：２であった。
【００９２】
実施例１３
第一硫酸鉄、第二硫酸鉄、二塩化ニッケル及び四塩化チタンを使用して実施例１と同様に合成した。白金、鉄、ニッケル、チタンの組成比（モル比）は０．４：９６．６：１：２であった。
【００９３】
実施例１４
第一硫酸鉄、第二硫酸鉄、二塩化亜鉛及び四塩化チタンを使用して実施例１と同様に合成した。白金、鉄、亜鉛、チタンの組成比（モル比）は０．４：９６．６：１：２であった。
【００９４】
実施例１５
組成比を変化させた以外は、実施例１と同様に合成した。白金、鉄、マンガンの組成比（モル比）は０．４：９４．６：５であった。
【００９５】
実施例１６
二塩化マンガンの変わりに二塩化コバルトを使用して実施例１と同様に合成した。白金、鉄、コバルトの組成比（モル比）は０．４：９４．６：５であった。
【００９６】
実施例１７
二塩化マンガンの変わりに四塩化チタンを使用して実施例１と同様に合成した。白金、鉄、チタンの組成比（モル比）は０．４：９４．６：５であった。
【００９７】
実施例１８
二塩化マンガンの変わりに二塩化ニッケルを使用して実施例１と同様に合成した。白金、鉄、ニッケルの組成比（モル比）は０．４：９４．６：５であった。
【００９８】
実施例１９
二塩化マンガンの変わりに二塩化亜鉛を使用して実施例１と同様に合成した。白金、鉄、亜鉛の組成比（モル比）は０．４：９４．６：５であった。
【００９９】
実施例２０
硝酸ロジウム、第一硫酸鉄、第二硫酸鉄及び四塩化チタンに純水を加えて５００ｍｌとしてよく撹拌したものを溶液２−１とし、苛性ソーダを水に溶解し５００ｍｌとしたものを溶液２−２とする。溶液１−２を６０℃に加熱して攪拌しておき、そこに溶液２−１を投入し、８０℃で３時間熟成した。得られた沈殿物を濾過、洗浄し、４００℃で１時間焼成した後、２００℃で水素還元を行った。
ロジウム、鉄、チタンの組成比（モル比）は０．４：９６．６：３であった。
【０１００】
実施例２１
硝酸ルテニウム、第一硫酸鉄、第二硫酸鉄及び四塩化チタンに純水を加えて５００ｍｌとしてよく撹拌したものを溶液３−１とし、苛性ソーダを水に溶解し５００ｍｌとしたものを溶液４−２とする。溶液１−２を６０℃に加熱して攪拌しておき、そこに溶液５−１を投入し、８０℃で３時間熟成した。得られた沈殿物を濾過、洗浄し、４００℃で１時間焼成した後、２００℃で水素還元を行った。
ルテニウム、鉄、チタンの組成比（モル比）は０．４：９６．６：３であった。
【０１０１】
実施例２２
第一硫酸鉄と第二硫酸鉄との鉄のモル比を１：１とした以外は実施例３と同様に合成した。白金、鉄、チタンの組成比（モル比）は０．４：９６．６：３であった。
【０１０２】
実施例２２
第一硫酸鉄と第二硫酸鉄との鉄のモル比を２：１とした以外は実施例３と同様に合成した。白金、鉄、チタンの組成比（モル比）は０．４：９６．６：３であった。
【０１０３】
比較例１
第一硫酸鉄及び第二硫酸鉄に純水を加えて５００ｍｌとしてよく撹拌したものを溶液４−１とし、苛性ソーダを水に溶解し５００ｍｌとしたものを溶液４−２とする。なお、第一硫酸鉄と第二硫酸鉄との鉄のモル比は１：２とした。溶液４−２を６０℃に加熱して攪拌しておき、そこに溶液４−１を投入し、８０℃で３時間熟成した。得られた沈殿物を濾過、洗浄し、４００℃で１時間焼成した。これにジニトロジアンミン白金硝酸水溶液を用いて、含浸法により白金を担持し、４００℃で１時間焼成した後、２００℃で水素還元を行った。
白金、鉄の組成比（モル比）は０．４：９９．６であった。
ＸＲＤ測定によって求めた触媒の格子定数のうちａ軸長は、８．３５１５Åであった。
【０１０４】
比較例２
第一硫酸鉄及び第二硫酸鉄に純水を加えて５００ｍｌとしてよく撹拌したものを溶液５−１とし、苛性ソーダを水に溶解し５００ｍｌとしたものを溶液５−２とする。なお、第一硫酸鉄と第二硫酸鉄との鉄のモル比は１：２とした。溶液５−２を６０℃に加熱して攪拌しておき、そこに溶液５−１を投入し、８０℃で３時間熟成した。得られた沈殿物を濾過、洗浄し、４００℃で１時間焼成し、その後チタニアを混合した。これにジニトロジアンミン白金硝酸水溶液を用いて、含浸法により白金を担持し、４００℃で１時間焼成した後、２００℃で水素還元を行った。
白金、鉄、チタンの組成比（モル比）は０．４：９６．６：３であった。
ＸＲＤ測定によって求めた触媒の格子定数のうちａ軸長は、８．３５１４Åであり比較例１と同等であった。
【０１０５】
比較例３
第一硫酸鉄及び第二硫酸鉄に純水を加えて５００ｍｌとしてよく撹拌したものを溶液５−１とし、苛性ソーダを水に溶解し５００ｍｌとしたものを溶液５−２とする。なお、第一硫酸鉄と第二硫酸鉄との鉄のモル比は１：２とした。溶液５−２を６０℃に加熱して攪拌しておき、そこに溶液５−１を投入し、８０℃で３時間熟成した。得られた沈殿物を濾過、洗浄し、４００℃で１時間焼成し、その後酸化コバルトを混合した。これにジニトロジアンミン白金硝酸水溶液を用いて、含浸法により白金を担持し、４００℃で１時間焼成した後、２００℃で水素還元を行った。
白金、鉄、コバルトの組成比（モル比）は０．４：９６．６：３であった。
ＸＲＤ測定によって求めた触媒の格子定数のうちａ軸長は、８．３５１３Åであり比較例１と同等であった。
【０１０６】
比較例４
γ−アルミナにジニトロジアンミン白金硝酸水溶液を用いて、含浸法により白金を担持し、４００℃で１時間焼成した後、２００℃で水素還元を行った。
白金、アルミの組成比（モル比）は０．４：９９．６であった。
【０１０７】
実施例２４
白金、鉄、チタンのｍｏｌ比を０．３５：９６．６：３とした以外は、実施例３と同様な方法で製造した触媒とシリカとを重量比が５０：５０となるようによく混合した。これにジニトロジアンミン白金硝酸水溶液を用いて、含浸法により白金を担持し、４００℃で１時間焼成した後、２００℃で水素還元を行った。
白金、鉄、チタンの組成比（モル比）は０．４：９６．６：３であった。
【０１０８】
実施例２５
白金、鉄、チタンのｍｏｌ比を０．３５：９６．６：３とした以外は、実施例３と同様な方法で製造した触媒とチタニアとを重量比が５０：５０となるようによく混合した。これにジニトロジアンミン白金硝酸水溶液を用いて、含浸法により白金を担持し、４００℃で１時間焼成した後、２００℃で水素還元を行った。
白金、鉄、チタンの組成比（モル比）は０．４：９６．６：３であった。
【０１０９】
実施例２６
白金、鉄、チタンのｍｏｌ比を０．３５：９６．６：３とした以外は、実施例３と同様な方法で製造した触媒とアルミナとを重量比が５０：５０となるようによく混合した。これにジニトロジアンミン白金硝酸水溶液を用いて、含浸法により白金を担持し、４００℃で１時間焼成した後、２００℃で水素還元を行った。最終的な白金、鉄、チタンの組成比（モル比）は０．４：９６．６：３であった。
【０１１０】
実施例２７
白金、鉄、チタンのｍｏｌ比を０．３５：９６．６：３とした以外は、実施例３と同様な方法で製造した触媒とアルミナとを重量比が７５：２５となるようによく混合した。これにジニトロジアンミン白金硝酸水溶液を用いて、含浸法により白金を担持し、４００℃で１時間焼成した後、２００℃で水素還元を行った。
白金、鉄、チタンの組成比（モル比）は０．４：９６．６：３であった。
【０１１１】
実施例２８
白金、鉄、チタンのｍｏｌ比を０．３５：９６．６：３とした以外は、実施例３と同様な方法で製造した触媒とアルミナとを重量比が２５：７５となるようによく混合した。これにジニトロジアンミン白金硝酸水溶液を用いて、含浸法により白金を担持し、４００℃で１時間焼成した後、２００℃で水素還元を行った。
白金、鉄、チタンの組成比（モル比）は０．４：９６．６：３であった。
【０１１２】
実施例２９
実施例３と同様な方法で製造した触媒とシリカとを重量比が５０：５０となるようによく混合した。これにジニトロジアンミン白金硝酸水溶液を用いて、含浸法により白金を担持し、４００℃で１時間焼成した後、２００℃で水素還元を行った。
白金、鉄、チタンの組成比（モル比）は０．４：９６．６：３であった。
【０１１３】
比較例５
白金、鉄、チタンのｍｏｌ比を０．３５：９６．６：３とした以外は、実施例３と同様な方法で製造した触媒とアルミナとを重量比が５：９５となるようによく混合した。これにジニトロジアンミン白金硝酸水溶液を用いて、含浸法により白金を担持し、４００℃で１時間焼成した後、２００℃で水素還元を行った。
白金、鉄、チタンの組成比（モル比）は０．４：９６．６：３であった。
【０１１４】
これらの触媒を、１から２ｍｍに整粒した。この触媒の触媒層を電気炉で加熱し、所定の温度でＣＯが３３体積％、水蒸気が６７体積％のガスを空間速度（ＧＨＳＶ）２００００ｈ−１で流通させた。このときの出口ガス組成をガスクロマトグラフで測定した。
【０１１５】
各触媒について、白金、ロジウム、パラジウム、ルテニウム、鉄、マンガン、コバルト、チタン、ニッケル、亜鉛のｍｏｌ％、比表面積、２００℃においてのＣＯ転化率を表１に示した。
【０１１６】
また、本発明３の、本発明１又は２の触媒にアルミニウム、ジルコニウム、珪素、マグネシウム、カルシウム、ストロンチウム、バリウム、チタン、亜鉛、ランタン及びネオジウムの中から選ばれる１種または２種以上の元素からなる酸化物を前記触媒に対して、０．００１〜９００重量％添加し、Ａｕ，Ａｇ，Ｃｕ，Ｐｔ，Ｆｅ，Ｐｄ，Ｎｉ，Ｉｒ，Ｒｈ，Ｃｏ，Ｏｓ，Ｒｕの中から選ばれる１種または２種以上の金属元素を０．０００１〜５．０重量％担持させた触媒のＣＯ転化率を表２に示した。
【０１１７】
なお、ＣＯ転化率が１００％にならないのは、反応平衡に依存するからである。
【０１１８】
【表１】
2006239542.tif 000002
【０１１９】
【表２】
2006239542.tif 000003
【０１２０】
表１に示すとおり、本発明に係る触媒はいずれも反応温度が２００℃であっても、高いＣＯ転化率を有するものであることが確認された。従って、低い反応温度でも高いＣＯ転化率を有するものである。
【０１２１】
本発明の触媒と構成元素の重量比が同じであっても、固溶体となっていなければ高い活性を示さない。
【０１２２】
表２より、本発明の触媒とアルミナ等を混合した触媒は、高い活性を示す。
【０１２３】
実施例３０
実施例２２の触媒を、水ガラス及びＰＶＡと共にカイコウして２０％スラリーとした。アルミナの成型体をこのスラリーに浸し、触媒成分を担持後、成型体をスラリーから引き上げ、余分なスラリーを吹き飛ばし、乾燥させ、４００℃にて焼成を行った。これにジニトロジアンミン白金硝酸水溶液を用いて、含浸法により白金を担持し、４００℃で１時間焼成した後、２００℃で水素還元を行った。
【０１２４】
比較例６
アルミナの成型体を塩化鉄、塩化チタン水溶液に浸し、鉄及びチタンを担持後、成型体をこの水溶液から引き上げ、乾燥させ、４００℃にて焼成を行った。これにジニトロジアンミン白金硝酸水溶液を用いて、含浸法により白金を担持し、４００℃で１時間焼成した後、２００℃で水素還元を行った。
【０１２５】
比較例６では、水溶液を浸透させるので、アルミナ成型体上の触媒層を厚くすることが難しく、粉化がおこりやすい。これに対し、実施例２８ではアルミナ成型体の表面に触媒スラリーを塗布することで、触媒層を容易に厚くでき、粉化も起こりにくい触媒成型体を得ることができる。
【０１２６】
一般的な触媒の成型方法である粉体に圧力をかけて成型する方法に比べ、実施例２８では前者ほどの高価な装置や金型を必要とせず、比較的安価な装置で済み、焼結させることで、粉化が起こりにくい触媒を得ることができる。
【産業上の利用可能性】
【０１２７】
本発明に係る触媒は、鉄及びｍを含む酸化物の固溶体に活性金属元素を存在させ、必要より、更に、アルミナなどを混合した触媒は、従来の触媒と比べ水性ガスシフト反応をより効率よく行え優れた効果を奏する。また、本発明の触媒成型体の作成方法を用いることでより、実用的な触媒成型体を得ることができる。